(57)【要約】【課題】本発明の目的は、輝度が高く色再現範囲が広いカラー液晶表示装置を提供することであり、さらには、該液晶表示装置用の青色発光蛍光体及びそれを用いた蛍光ランプを提供することである。【解決手段】一般式が次式で表されるアルカリ土類金属ピロリン酸塩蛍光体の発光ピーク波長は青色カラーフィルターの透過率曲線のピーク波長に近く、半値幅は４５ｎｍ以下と狭いため、この蛍光体を青色発光蛍光体として用いたバックライトとカラーフィルターとを組合わせることにより、輝度が高く色再現範囲の広いカラー液晶表示装置を提供することができる。（Ｓｒ１−ａ−ｂ−ｃＣａａＭｂＥｕｃ）２Ｐ２Ｏ７（但し、ＭはＭｇ、Ｂａ及びＺｎから選択される少なくとも１種の元素、０＜ａ≦０．４、０≦ｂ≦０．４、０＜ａ＋ｂ≦０．４、０．００１≦ｃ≦０．１）【選択図】図９
2008133390.tif 000002
【特許請求の範囲】
【請求項１】
一般式が次式で表されることを特徴とするアルカリ土類金属ピロリン酸塩蛍光体。
（Ｓｒ１−ａ−ｂ−ｃＣａａＭｂＥｕｃ）２Ｐ２Ｏ７
（但し、ＭはＭｇ、Ｂａ及びＺｎから選択される少なくとも１種の元素、０＜ａ≦０．４、０≦ｂ≦０．４、０＜ａ＋ｂ≦０．４、０．００１≦ｃ≦０．１）
【請求項２】
発光スペクトルのピーク波長が４２５〜４４０ｎｍの範囲にあり、半値幅が４５ｎｍ以下であることを特徴とする請求項1に記載のアルカリ土類金属ピロリン酸塩蛍光体。
【請求項３】
透光性気密容器と、透光性気密容器内に形成された蛍光体層と、透光性気密容器内に封入された放電媒体と、電極とを具備する蛍光ランプにおいて、前記蛍光体層は請求項1又は２に記載のアルカリ土類金属ピロリン酸塩蛍光体を含むことを特徴とする蛍光ランプ。
【請求項４】
前記蛍光ランプが冷陰極蛍光ランプであることを特徴とする請求項３に記載の蛍光ランプ。
【請求項５】
液晶を利用した光シャッターと、白色光源のバックライトと、画素単位に設けられ青色・緑色・赤色のいずれかの光を透過させるカラーフィルターとを組合わせて構成される液晶表示装置において、前記バックライトは請求項３又は４に記載の蛍光ランプであることを特徴とする液晶表示装置。
【発明の詳細な説明】
【技術分野】
【０００１】
本発明は、アルカリ土類金属ピロリン酸塩蛍光体、蛍光ランプ及び液晶表示装置に関し、特に輝度が高く色再現範囲が広いカラー液晶表示装置に関する。
【背景技術】
【０００２】
液晶表示装置はパーソナルコンピューターやテレビに使用され、従来の白黒表示からカラー表示へと広く普及している。カラー液晶表示装置は表示画像を構成する最小単位として、画面を格子状に分割して形成される青色・緑色・赤色の微小な画素とし、その明るさをコントロールしてカラー表示する液晶表示装置である。このカラー液晶表示装置は、液晶素子を光シャッターとして使用し、これと白色光源のバックライトと画素単位に設けられ青色・緑色・赤色のいずれかの光を透過させるカラーフィルターとの組合わせによりカラー画像を表示している。カラー液晶表示装置については現状のカラーＣＲＴ並みの特性が要求され、高輝度で色再現範囲が広いことが求められている。
【０００３】
白色光源のバックライトには主として細管化しやすい冷陰極蛍光ランプが用いられており、冷陰極蛍光ランプ用蛍光体として従来から３波長蛍光体が使用されている。例えば、赤色発光蛍光体としてＹ２Ｏ３：Ｅｕ、ＹＶＯ４：Ｅｕなどが使用され、緑色発光蛍光体としてＬａＰＯ４：Ｃｅ，Ｔｂ、Ｚｎ２ＳｉＯ４：Ｍｎなどが使用されている。また、青色発光蛍光体としては（Ｓｒ，Ｃａ）１０（ＰＯ４）６Ｃｌ２：Ｅｕ、Ｓｒ１０（ＰＯ４）６Ｃｌ２：Ｅｕ、Ｓｒ２Ｐ２Ｏ７：Ｓｎ、Ｂａ２Ｐ２Ｏ７：Ｔｉ、ＢａＭｇ２Ａｌ１６Ｏ２７：Ｅｕなどが使用されている。しかしながら、これらの青色発光蛍光体を用いたバックライトとカラーフィルターとを組合わせたカラー液晶表示装置は輝度と色再現範囲をともに満足するものではなかった。
【０００４】
カラー液晶表示装置の輝度と色再現範囲は、バックライトの発光スペクトルとカラーフィルターの透過率曲線で決まるため、青色発光蛍光体の発光スペクトルのピーク波長が青色カラーフィルターの透過率曲線のピーク波長に近いほどカラー液晶表示装置の輝度は向上し、青色発光蛍光体の発光スペクトルの半値幅が狭いほど青色領域の色純度が高くなってカラー液晶表示装置の色再現範囲は広がる。従って、カラー液晶表示装置のバックライト用青色発光蛍光体としては、青色カラーフィルターの透過率曲線のピーク波長が図１に示すように４６０ｎｍ付近にあるため、発光ピーク波長が４６０ｎｍに近く、発光スペクトルの半値幅が狭い蛍光体が要求されるが、従来の上記青色発光蛍光体は両方を満足するものでなかった。
【０００５】
輝度と色再現性の優れたカラー液晶表示装置については特開平９−９７０１７などに開示されているが、十分ではなく、さらなる特性向上が要望されている。
【特許文献１】特開平９−９７０１７号公報
【発明の開示】
【発明が解決しようとする課題】
【０００６】
本発明は、このような問題点を解決するためになされたものである。本発明の目的は、輝度が高く色再現範囲が広いカラー液晶表示装置を提供することであり、さらには、該液晶表示装置用の青色発光蛍光体及びそれを用いた蛍光ランプを提供することである。
【課題を解決するための手段】
【０００７】
上記目的を達成するために本発明者らは鋭意検討を重ねた結果、特定の組成を有するアルカリ土類金属ピロリン酸塩蛍光体を青色発光蛍光体として用いたバックライトとカラーフィルターとを組合わせたカラー液晶表示装置は、輝度が高く色再現範囲が広いことを新たに見いだし本発明を完成させるに至った。
【０００８】
（１）本発明のアルカリ土類金属ピロリン酸塩蛍光体は、一般式が次式で表されることを特徴とする。
（Ｓｒ１−ａ−ｂ−ｃＣａａＭｂＥｕｃ）２Ｐ２Ｏ７
（但し、ＭはＭｇ、Ｂａ及びＺｎから選択される少なくとも１種の元素、０＜ａ≦０．４、０≦ｂ≦０．４、０＜ａ＋ｂ≦０．４、０．００１≦ｃ≦０．１）
【０００９】
（２）本発明のアルカリ土類金属ピロリン酸塩蛍光体は、（1）に記載のアルカリ土類金属ピロリン酸塩蛍光体であって、発光スペクトルのピーク波長が４２５〜４４０ｎｍの範囲にあり、半値幅が４５ｎｍ以下であることを特徴とする。
【００１０】
（３）本発明の蛍光ランプは、透光性気密容器と、透光性気密容器内に形成された蛍光体層と、透光性気密容器内に封入された放電媒体と、電極とを具備する蛍光ランプにおいて、前記蛍光体層は（１）又は（２）に記載のアルカリ土類金属ピロリン酸塩蛍光体を含むことを特徴とする。
【００１１】
（４）本発明の蛍光ランプは、（３）に記載の蛍光ランプであって、前記蛍光ランプが冷陰極蛍光ランプであることを特徴とする。
【００１２】
（５）本発明の液晶表示装置は、液晶を利用した光シャッターと、白色光源のバックライトと、画素単位に設けられ青色・緑色・赤色のいずれかの光を透過させるカラーフィルターとを組合わせて構成される液晶表示装置において、前記バックライトは（３）又は（４）に記載の蛍光ランプであることを特徴とする。
【発明の効果】
【００１３】
本発明の蛍光体の発光スペクトルのピーク波長は４２５〜４４０ｎｍの範囲にあって、青色カラーフィルターの透過率曲線のピーク波長に近いため、カラー液晶表示装置の輝度は向上する。また、本発明の蛍光体の発光スペクトルの半値幅は４５ｎｍ以下と狭いため、青色領域の色純度が高くなってカラー液晶表示装置の色再現範囲は拡大する。そして、本発明の蛍光体を青色発光蛍光体として用いたバックライトとカラーフィルターとを組合わせることにより、輝度が高く色再現範囲の広いカラー液晶表示装置を提供することができる。
【発明を実施するための最良の形態】
【００１４】
以下、本発明の実施の形態を図面に基づいて説明する。ただし、以下に示す実施の形態は、本発明の技術思想を具体化するためのアルカリ土類金属ピロリン酸塩蛍光体、蛍光ランプ及び液晶表示装置を例示するものであって、本発明はアルカリ土類金属ピロリン酸塩蛍光体、蛍光ランプ及び液晶表示装置を以下のものに特定しない。
【００１５】
ここで、本発明の一実施の形態に係るアルカリ土類金属ピロリン酸塩蛍光体の製造方法について詳細に説明する。蛍光体原料として、ストロンチウム化合物と、カルシウム化合物と、マグネシウム、バリウム及び亜鉛から選択される少なくとも１種の元素の化合物と、ユウロピウム化合物と、リン酸塩とを、目的の蛍光体組成に応じて秤量し混合するか、又はこれらの原料にさらにフラックスを加えて混合する。この原料混合物をルツボに充填後、炉内に入れ、還元性雰囲気中１０００〜１４００℃で焼成する。冷却後、焼成品を湿式で分散処理した後、分離乾燥して本発明のアルカリ土類金属ピロリン酸塩蛍光体を得る。
【００１６】
ストロンチウム化合物と、カルシウム化合物と、マグネシウム、バリウム及び亜鉛から選択される少なくとも１種の元素の化合物と、ユウロピウム化合物については、酸化物又は熱分解により酸化物となる化合物が好ましく用いられる。例えば、炭酸塩、水酸化物、硝酸塩、シュウ酸塩などの高温で分解し酸化物となる化合物が好ましい。また、蛍光体を構成する元素を全部又は一部含む共沈物やこれらを仮焼して得られる酸化物を用いることもできる。リン酸塩については、アルカリ土類金属リン酸塩やリン酸アンモニウムが好ましく用いられる。これらの蛍光体原料をボールミル、Ｖ型混合機などで混合した後、アルミナ、石英、炭化珪素等のルツボに充填し、炭や水素／窒素などの還元性雰囲気中、１０００〜１４００℃で２〜１２時間焼成することが好ましい。焼成温度が１０００℃より低いと反応が進まず、１４００℃より高いと焼結が過剰に進んで分散処理が困難となる。
【００１７】
次に、本発明のアルカリ土類金属ピロリン酸塩蛍光体を用いて冷陰極蛍光ランプを作製する。先ず、蛍光体とピロリン酸カルシウム、カルシウムバリウムボレート等の結着剤をニトロセルロース／酢酸ブチル溶液に添加し、これらを混合し懸濁させて蛍光体塗布懸濁液を調製する。得られた蛍光体塗布懸濁液をガラス管の内面に流し込み、その後これに温風を通じることで乾燥させ、ベーキング、排気、フィラメントの装着、口金の取り付けを行い、冷陰極蛍光ランプを得る。
【００１８】
図２に、本発明の冷陰極蛍光ランプの一例を示す。ガラス等から成る透光性気密容器11の内壁には一種以上の蛍光体と結着剤から成る蛍光体層12が形成される。透光性気密容器11の内部にはネオン等の希ガス及び水銀蒸気から成る放電媒体13が封入され、透光性気密容器11の両端は一対の電極14a、14bによって封止される。両電極間に電圧をかけて放電媒体13に放電を起こさせ、その際励起された水銀から紫外線が放出され、該紫外線により蛍光体層12の蛍光体が励起されて発光する。
【００１９】
図３は、本発明のカラー液晶表示装置の一例を示す断面図である。バックライトユニット21には光源23として白色冷陰極蛍光ランプが設置され、その光は導光板等によって液晶パネル側へ放出される。放出された光の方向を整えるため配向シート24がバックライトユニット21の前面に取り付けられ、バックライトユニット21から液晶パネル22に対して垂直な光が導入される。液晶パネル22は、透明電極と液晶駆動用のTFTからなる25と、それらに対向した透明電極26と、カラーフィルター27と、透明電極に挟まれた液晶層28と、TFT制御回路30とからなり、TFT、液晶層及びカラーフィルターは各表示画素に対応して存在する。TFTによって各表示画素の液晶層28にかかる電圧が決定され、液晶層が相変化して光の透過率が変化する。透過した光はカラーフィルター27によって特定の波長範囲のみ選択的に透過する。こうして各表示画素が特定の色を特定の強度で表示し、それらの集合がカラー液晶表示装置の画像として認識される。
【００２０】
図４は、本発明のカラー液晶表示装置の一例を示す鳥瞰図である。図に示したように、TFT制御回路34は画面の垂直方向の情報を処理する回路と水平方向の情報を処理する回路の2系統からなり、それらの出力の和が各表示画素にかかる電圧となる。
【００２１】
次に、本発明のアルカリ土類金属ピロリン酸塩蛍光体の特性について図を用いて説明する。図５に、実施例３においてＣａ量を変化させて得られる（Ｓｒ０．９９−ａＣａａＥｕ０．０１）２Ｐ２Ｏ７蛍光体について、発光ピーク波長（ｎｍ）とＣａ量（ａ値）との関係を示した。ここで、発光ピーク波長は、蛍光体を２５４ｎｍ紫外線で励起したときの発光スペクトルにおいて、最大発光強度を示す波長である。この図から、蛍光体の発光ピーク波長はＣａ量（ａ値）の増加とともに長波長側へシフトするが、ａ＝０．１付近を越えるとシフトする割合は減少し、０＜ａ≦０．４の範囲において、ピーク波長は４２５〜４４０ｎｍの範囲にあることがわかる。このように、本発明の蛍光体は、Ｃａ添加により発光ピーク波長が長波長側へシフトし、青色カラーフィルターの透過率曲線のピーク波長（４６０ｎｍ付近）に近づくため、本発明の蛍光体を用いたカラー液晶表示装置は輝度が向上する。本発明の蛍光体のＣａ量（ａ値）は０＜ａ≦０．４の範囲が好ましく、０．０２５≦ａ≦０．４の範囲がより好ましい。この範囲において高輝度のカラー液晶表示装置を得ることができる。
【００２２】
図６に、上記蛍光体について、半値幅（ｎｍ）とＣａ量（ａ値）との関係を示した。ここで、半値幅は、蛍光体を２５４ｎｍ紫外線で励起したときの発光スペクトルにおいて、発光強度が最大発光強度の１／２となる波長の差である。この図から、本発明の蛍光体は、Ｃａ添加により半値幅は少し広がるが、Ｃａ量（ａ値）が０＜ａ≦０．４の範囲において、発光スペクトルの半値幅は４５ｎｍ以下と狭く色純度が高いことがわかる。
【００２３】
図７に、実施例１においてＥｕ量を変化させて得られる（Ｓｒ０．８−ｃＣａ０．２Ｅｕｃ）２Ｐ２Ｏ７蛍光体について、発光ピーク波長（ｎｍ）とＥｕ量（ｃ値）との関係を示した。この図から、蛍光体の発光ピーク波長はＥｕ量（ｃ値）の増加とともに長波長側へシフトするが、ｃ＝０．０２付近を越えるとシフトする割合は減少し、０．００１≦ｃ≦０．１の範囲において、ピーク波長は４２５〜４４０ｎｍの範囲にあることがわかる。本発明の蛍光体のＥｕ量（ｃ値）は０．００１≦ｃ≦０．１の範囲が好ましく、０．０１≦ｃ≦０．０５の範囲がより好ましい。この範囲において高輝度のカラー液晶表示装置を得ることができる。
【００２４】
図８に、上記蛍光体について、半値幅（ｎｍ）とＥｕ量（ｃ値）との関係を示した。この図から、本発明の蛍光体は、Ｅｕ量（ｃ値）が０．００１≦ｃ≦０．１の範囲において、発光スペクトルの半値幅は４５ｎｍ以下と狭く色純度が高いことがわかる。
【００２５】
以下、本発明の実施例について説明するが、本発明は具体的実施例のみに限定されるものではないことは言うまでもない。
【実施例】
【００２６】
［実施例１］
＜蛍光体＞
原料としてＳｒＣＯ３１．５６ｍｏｌ、ＣａＣＯ３０．４０ｍｏｌ、Ｅｕ２Ｏ３０．０２ｍｏｌ、及び（ＮＨ４）２ＨＰＯ４２．０ｍｏｌをボールミルで混合し、この原料混合物をアルミナルツボに充填して還元雰囲気中（２％Ｈ２／Ｎ２）で１２００℃で６時間焼成する。冷却後、分散処理を行い、湿式篩を通した後、脱水乾燥し、さらに乾式篩を通して一般式が（Ｓｒ０．７８Ｃａ０．２Ｅｕ０．０２）２Ｐ２Ｏ７蛍光体を得る。この蛍光体を２５４ｎｍ紫外線で励起したときの発光スペクトルを図９に示す。この図から、発光ピーク波長が４３４ｎｍであり、半値幅が３５ｎｍであって、青色発光する蛍光体であることがわかる。
【００２７】
＜単色蛍光ランプ＞
このようにして得られる蛍光体と結着剤をニトロセルロース／酢酸ブチル溶液に添加し、これらを混合して蛍光体塗布スラリーを調製する。これを管径３ｍｍ、長さ４００ｍｍのガラス管に流し込み、その内面に塗布し、温風を通じて乾燥し、５８０℃で１５分間塗布バルブをベーキングして、蛍光膜を形成する。その後、通常の方法に従い、排気、電極のマウント、口金の取り付けを行い、青色に発光する単色冷陰極蛍光ランプを得る。この単色蛍光ランプの発光スペクトルを図１０に示す。
【００２８】
＜白色蛍光ランプ＞
次に、青色発光の上記アルカリ土類金属ピロリン酸塩蛍光体と、ＢａＭｇＡｌ１０Ｏ１７：Ｅｕ，Ｍｎ緑色発光蛍光体と、Ｙ２Ｏ３：Ｅｕ赤色発光蛍光体を重量比で青色：緑色：赤色＝５０：２０：３０の割合で混合する。この混合蛍光体と結着剤をニトロセルロース／酢酸ブチル溶液に添加し、混合して蛍光体塗布スラリーを調製する。これを管径３ｍｍ、長さ４００ｍｍのガラス管に流し込み、その内面に塗布し、温風を通じて乾燥し、５６０℃で３分間塗布バルブをベーキングして、蛍光膜を形成する。その後、通常の方法に従い、排気、電極のマウント、口金の取り付けを行い、白色冷陰極蛍光ランプを得る。この白色蛍光ランプの発光スペクトルを図１１に示す。
また、上記アルカリ土類金属ピロリン酸塩蛍光体、単色蛍光ランプ、及び白色蛍光ランプの測定結果をそれぞれ表１、表２及び表３に示す。
【００２９】
［実施例２〜１２］
蛍光体原料のうちＣａＣＯ３とＥｕ２Ｏ３を表１のＣａ量（ａ値）とＥｕ量（ｃ値）に相当する量で混合する以外は実施例１と同様にして、アルカリ土類金属ピロリン酸塩蛍光体を作製する。
【００３０】
［比較例１］
蛍光体原料のうちＣａＣＯ３を添加せず、Ｅｕ２Ｏ３を表１のＥｕ量（ｃ値）に相当する量で混合する以外は実施例１と同様にして、アルカリ土類金属ピロリン酸塩蛍光体を作製する。この蛍光体を２５４ｎｍ紫外線で励起したときの発光スペクトルを図９に示す。
【００３１】
実施例１〜１２及び比較例１で得られるアルカリ土類金属ピロリン酸塩蛍光体について、表１に、Ｃａ量（ａ値）・Ｅｕ量（ｃ値）と、ＸＹＺ表色系によるＹ値・Ｚ値と、色度座標ｘ・ｙと、２５４ｎｍ紫外線で励起したときの発光ピーク波長・半値幅とを示す。この表の発光特性の値は、浜松ホトニクス製の低圧水銀灯を用いて蛍光体に２５４ｎｍ紫外線を照射し、浜松ホトニクス製分光光度計を用いて測定したものであり、ＸＹＺ表色系によるＹ値・Ｚ値は、（Ｓｒ０．６６２Ｃａ０．３２７Ｅｕ０．０１１）１０（ＰＯ４）６Ｃｌ２蛍光体のＹ値・Ｚ値をそれぞれ１００％にしたときの相対値を示す。表には、比較のために、従来から知られているＢａ２Ｐ２Ｏ７：Ｔｉ蛍光体として、（Ｂａ０．７４３Ｔｉ０．２５７）２Ｐ２Ｏ７蛍光体を比較例２に示した。この表から、本発明の実施例の蛍光体は発光スペクトルのピーク波長が４２５〜４４０ｎｍの範囲にあり、半値幅が４５ｎｍ以下であることがわかる。また、本発明の実施例の蛍光体は従来の比較例２のＢａ２Ｐ２Ｏ７：Ｔｉ蛍光体に比べて半値幅が非常に狭く、色度座標ｘ・ｙの値も小さいことから、色純度が高いことがわかる。
【００３２】
【表１】
2008133390.tif 000003
【００３３】
【表２】
2008133390.tif 000004
【００３４】
【表３】
2008133390.tif 000005
【産業上の利用可能性】
【００３５】
以上に述べたように、本発明の蛍光体を青色発光蛍光体として用いたバックライトとカラーフィルターとを組合わせることにより、輝度が高く色再現範囲の広いカラー液晶表示装置を提供することができる。
【図面の簡単な説明】
【００３６】
【図１】カラーフィルターの透過率曲線を示す図である。
【図２】本発明の冷陰極蛍光ランプの一例を示す図である。
【図３】本発明のカラー液晶表示装置の一例を示す断面図である。
【図４】本発明のカラー液晶表示装置の一例を示す鳥瞰図である。
【図５】本発明の蛍光体の発光ピーク波長（ｎｍ）とＣａ量（ａ値）との関係を示す図である。
【図６】本発明の蛍光体の半値幅（ｎｍ）とＣａ量（ａ値）との関係を示す図である。
【図７】本発明の蛍光体の発光ピーク波長（ｎｍ）とＥｕ量（ｃ値）との関係を示す図である。
【図８】本発明の蛍光体の半値幅（ｎｍ）とＥｕ量（ｃ値）との関係を示す図である。
【図９】実施例１及び比較例１の蛍光体の発光スペクトルを示す図である。
【図１０】実施例１及び比較例２の単色蛍光ランプの発光スペクトルを示す図である。
【図１１】実施例１の白色蛍光ランプの発光スペクトルを示す図である。
【符号の説明】
【００３７】
1  青色カラーフィルターの透過率曲線
2  緑色カラーフィルターの透過率曲線
3  赤色カラーフィルターの透過率曲線
11  透光性気密容器
12  蛍光体層
13  放電媒体
14a、14b  電極
21  バックライトユニット
22  液晶パネル
23  光源
24  配向シート
25  透明電極/TFT
26  透明電極
27  カラーフィルター
28  液晶層
29  ガラス板
30  TFT制御回路
31  バックライトユニット
32  液晶パネル
33  光源
34  TFT制御回路
【図１】
2008133390.tif 000006
【図２】
2008133390.tif 000007
【図３】
2008133390.tif 000008
【図４】
2008133390.tif 000009
【図５】
2008133390.tif 000010
【図６】
2008133390.tif 000011
【図７】
2008133390.tif 000012
【図８】
2008133390.tif 000013
【図９】
2008133390.tif 000014
【図１０】
2008133390.tif 000015
【図１１】
2008133390.tif 000016